【事件の表示】
　特許第２８１１８００号「アクチュエータ用圧電セラミック組成物」の請求項１に係る特許に対する特許異議の申立てについて、次のとおり決定する。
【結　論】
　訂正を認める。
　特許第２８１１８００号の請求項１に係る特許を維持する。
【理　由】
〔一〕　本件特許は、平成１年（１９８９）９月１８日に出願され（特願平１−２４１４９号）、平成１０年８月７日に特許権の設定の登録がされ（特許第２８１１８００号。請求項数１）、平成１０年１０月１５日に特許掲載公報が発行されたものである。
　これに対して、平成１１年４月１４日付けで、甲第１号証及び甲第２号証刊行物を提示して、本件特許発明は、特許法第２９条第２項の規定に違反して特許されたものであるから、取り消すべきであるとの特許異議の申立てがされた。
　当審は、同旨の特許取消理由を通知し、これに対して、本件特許権者は、特許異議意見書を提出したが、当審は、さらに本件特許は、特許法第３６条第４項及び第５項に規定する要件を満たしていない特許出願に対して特許されたものであるとの特許取消理由を通知した。
　本件特許権者は、平成１３年４月６日付けで、訂正請求書を提出した。
　
〔二〕　訂正請求の成否
（１）　訂正請求の内容
（イ）　訂正事項ａ
　本件特許の願書に添付した明細書（以下では、本件特許明細書という。）の特許請求の範囲の【請求項１】の
　「一般式Pb（１−ｘ）Laｘ［ZrｙTi（１−ｙ）］（１−ｘ／４）O３（但し、0＜ｘ＜0.08、0.50＜ｙ＜0.65）で示される主成分組成に、副成分としてアンチモンを五酸化アンチモンに換算して主成分に対し3.0重量％未満含有してなる」の記載を　「一般式Pb（１−ｘ）Laｘ［ZrｙTi（１−ｙ）］（１−ｘ／４）O３　但し、0.05≦ｘ≦0.07、0.50＜ｙ＜0.65）で示される主成分組成に、副成分としてアンチモンを五酸化アンチモンに換算して主成分に対し3.0重量％未満含有してなり、横モードの圧電歪定数d３１が300×10−１２m/Vを越え、且つキューリ温度Tcが150℃以上ある」と訂正し、上記請求項１の記載を下記のとおり訂正する。
　「鉛、ランタン、ジルコニウム、チタン、アンチモン及び酸素原子よりなるセラミック組成物であって、一般式Pb（１−ｘ）Laｘ［ZrｙTi（１−ｙ）］（１−ｘ／４）O３（但し、0.05≦ｘ≦0.07、0.50＜ｙ＜0.65）で示される主成分組成に、副成分としてアンチモンを五酸化アンチモンに換算して主成分に対し3.0重量％未満含有してなり、横モードの圧電歪定数d３１が300×10−１２m/Vを越え、且つキューリ温度Tcが150℃以上あることを特徴とするアクチュエータ用圧電セラミック組成物。」
　以下では、上記構成の発明を本件訂正請求発明という。
（ロ）　訂正事項ｂ
　本件特許明細書の【課題を解決するための手段】の項中の「Pd（１−ｘ）Laｘ［ZrｙTi（１−ｙ）］（１−ｘ／４）O３・・・3.0重量％未満含有してなる」の記載（本件特許掲載公報３欄、３１〜３６行）を下記のとおり訂正する。
　「Pb（１−ｘ）Laｘ［ZrｙTi（１−ｙ）］（１−ｘ／４）O３・・・（Ｉ）（但し、0.05≦ｘ≦0.07、0.50＜ｙ＜0.65）で示される主成分組成に、副成分としてアンチモンを五酸化アンチモン（Sb２O５）に換算して主成分に対し3.0重量％未満含有してなり、横モードの圧電歪定数d３１が300×10−１２m/Vを越え、且つキューリ温度Tcが150℃以上である」
（ハ）　訂正事項ｃ
　本件特許明細書の［実施例］の項中の見出し「実施例１〜９及び比較例１〜６」の記載（本件特許掲載公報４欄、３５行）を「参考例１〜４、実施例１〜５及び比較例１〜６」と訂正する。
（ニ）　訂正事項ｄ
　本件特許明細書の第１表中の「実施例１〜４」の記載を「参考例１〜４」に訂正し、同「実施例５〜９」を「実施例１〜５」に訂正する。
　
（２）　訂正の適法性
　Ａ．　独立特許要件以外の要件
（Ａ−１）　訂正事項ａの点に関連して
（イ）本件訂正は、訂正事項ａの点で、一般式Pb（１−ｘ）Laｘ［ZrｙTi（１−ｙ）］（１−ｘ／４）O３のｘの値の範囲（0＜ｘ＜0.08）を0.05≦ｘ≦0.07と限定し、また、アクチュエータ用圧電セラミックの横モードの圧電歪定数d３１が300×10−１２m/Vを越え、かつキューリ温度Tcが150℃以上あると限定するものであるから、特許請求の範囲を減縮する訂正である。
（ロ）　本件特許明細書には、「　即ち、本発明の要旨は、鉛、ランタン、ジルコニウム、チタン、アンチモン及び酸素原子からなるセラミック組成物であって、一般式（Ｉ）
　Pb（１−ｘ）Laｘ［ZrｙTi（１−ｙ）］（１−ｘ／４）O３  ・・・（Ｉ）
　（但し、0＜ｘ＜0.08、0.50＜ｙ＜0.65）
で示される主成分組成に、副成分としてアンチモンを五酸化アンチモン（Sb２Ｏ５）に換算して主成分に対し3.0重量％未満含有してなることを特徴とするアクチュエータ用圧電セラミック組成物に存する。
　以下本発明を詳細に説明する。
　本発明の圧電セラミック組成物は非常に高い圧電歪定数及びキューリ温度を持ち、特に上記一般式（Ｉ）において0.05≦ｘ≦0.07の範囲のペロブスカイト結晶の相境界（ＭＰＢ＝モロフォトロピック、フェイズ、バウンダリー）付近のものは、横モードの圧電歪定数（ｄ３１）が300×10−１２m/Vを越え、且つキューリ温度（Tc）が150℃以上あり、前述した問題点を克服するものであって、圧電アクチュエータ用材料として非常に好適なものである。」（本件特許掲載公報３欄、２８〜４７行の記載を参照）と記載されているから、本件訂正は、訂正事項ａの点で、本件特許明細書の記載事項の範囲内でする訂正である。
（ハ）　本件訂正は、本件特許発明の目的及び効果を変更するものではないから、実質上特許請求の範囲を拡張するものでも変更するものでもない。
　
（Ａ−２）　訂正事項ｂ〜同ｄに関連して
　これらの訂正事項は、いずれも、本件特許明細書の特許請求の範囲に関する訂正事項ａに対応して、本件特許明細書の関連する記載を訂正するものであるから、明りょうでない記載を釈明することを目的とし、本件特許明細書に記載した事項の範囲内でし、実質上特許請求の範囲を拡張するものでも、変更するものでもない。
　
　Ｂ．　独立特許要件
（Ｂ−１）　引例の記載
（Ｂ−１−１）　特開平１−１２００８０号公報（本件特許異議の本件特許異議の申立人が提示した甲第２号証。以下では、引例１という。）
（イ）　特許請求の範囲
　「１）モノモルフ型圧電磁器からなるアクチュエーターにおいて、圧電磁器が相対密度70〜90%のPZT系磁器であるアクチュエーター。
　２）PZT系磁器がNb２O５、Sb２O３、Ta２O５、La２O３、MnO２、Nd２O３、Bi２O３の群から選ばれる１種以上を0〜2モル％含むものである特許請求の範囲１項記載のアクチュエーター。」
　以下では、上記請求項２のアクチュエータのPZT系磁器の発明を引例１発明という。
（ロ）〔発明の効果〕（２頁左下欄３〜６行）
　１）屈曲変位量が大幅に増加したため、拡大機構を必要としなくなった。
　２）変位量に対する電圧が低くなったため、省電力化が期待できる。
（ハ）図１及び図２
　PZT又はPZT成分酸化物とM２O３（M＝Sb、La、Nd又はBi）、M２O５（M＝Nb又はTa）又はMnO２の各種添加酸化物との焼結体（添加物は、いずれの場合も単一種の酸化物である。）における、焼結温度に対する焼結体密度の依存関係及び焼結体密度に対する屈曲変位量（μｍ）〔実施例２によれば、厚み方向に8KV/cmの電界を印加している。〕の依存関係が図示されている。
　
（Ｂ−１−２）　特開昭６１−９１０６２号公報（特許異議の本件特許異議の申立人が提示した甲第１号証。以下では、引例２という。）
（イ）　特許請求の範囲
　「基本組成がPbTiO３42〜52モル％、PbZrO３58〜48モル％からなる二成分固溶体であって、その組成中のPbの一部をSrで2.5〜10.0モル％置換するとともに、Sb２O３、Bi２O３、La２O３から選ばれた少なくとも一種を0.2〜2.0重量％含むことを特徴とするセラミック圧電材料。」
　以下では、上記構成の発明を引例２発明という。
（ロ）（１頁右下欄、１６行〜２頁左上欄、２行）〔問題点を解決するための手段〕
　「本発明のセラミック圧電材料は、基本組成をPbTiO３42〜52モル％、PbZrO３58〜48モル％とする二成分固溶体であり、上記組成中のPbの一部をSrで2.5〜10.0モル％置換するとともに、Sb２O３、Bi２O３、La２O３から選ばれた少なくとも１種を0.2〜2.0重量％含有せしめてある。」
（ハ）（２頁左上欄、４〜７行）〔効果〕
　「上記組成になるセラミック圧電材料は、その圧電定数が約400×10−１２〜500×10−１２m/Vと高い値を示し、電界印加時に大きな変位量を得ることができる。」
（ニ）〔実施例〕の一部（２頁左下欄、８行〜同右下欄、１行）
　「　表において、実施例１〜５、参考例１〜３はPbTiO３、PbZrO３の割合およびSr置換量を一定にして、一定量の添加物の種類を変えたものである。実施例１〜５に示す如く、Sb２O３、Bi２O３、La２O３およびこれらの混合物を添加した場合にはいずれも圧電定数d３３は450×10−１２〜465×10−１２m/Vと高い値を示す。これに対して、参考例１〜３の如く、Nb２O３、WO３、TaO３を添加物として使用した場合には圧電定数d３３は340×10−１２〜360×10−１２m/Vと小さい。これは上記実施例１〜５ではSrとSb２O３、Bi２O３、La２O３の相互作用があって、これにより圧電定数d３３が増大せしめられるものと推定される。」
（ホ）〔実施例〕の一部（２頁右下欄１１〜１８行）
「 実施例１０〜１２、参考例６、７はPbTiO３とPbZrO３の割合およびSb２O３の添加量を一定にしてSr置換量を変えたものである。これによれば、圧電定数d３３を400×10−１２m/V以上にするためにはSr置換量は2.5モル％以上が良い。一方、表より知られる如く、キュリー温度はSr置換量を増すと急速に低下する傾向がある・・・」
（ヘ）〔実施例〕の一部（３頁左上欄２〜７行）
　「　実施例１３〜１６、参考例８、９はPbTiO３とPbZrO３の割合およびSr置換量を一定にしてSb２O３の添加量を変えたものである。この場合には圧電定数d３３はいずれの場合にも400×10−１２ m/Vを越えるが、添加量が0.2重量％未満であると焼結性が悪くなって機械的強度が低下する（参考例８）。」
（ト）〔表〕の実施例５、参考例６
　　　　　　PbTiO３　PbZrO３ 　 添加物
　　　　　　（モル％）　      ｗｔ％
　　実施例５　47　　　53　　Sb２O３  　0.3
　　　　　　　　　　　　　 Bi２O３  　0.3
　　　　　　　　　　　　　 La２O３  　0.4
　　参考例６　47　　　53　　Sb２O３　　1.0
　 　　　　　PbのSr置換量 焼結密度　比誘電率
　　実施例５　　5モル％　　7.56g/cm３   2098
　　参考例６　　0モル％    7.53g/cm３   1835
　　　　 　　圧電定数　　　    キュリー温度
　　実施例５　450×10−１２m/V　　　　−
　　参考例６  362×10−１２m/V    　 380℃
　
（Ｂ−２）　引例１発明及び引例２発明に基づく本件訂正請求発明の容易性
　以下では、PbTiO３−PbZrO３系セラミックは、略号ＰＺＴと、その圧電歪定数は単にｄ３１またはｄ３３と、また、そのキュリー温度は略号Tcと記す。
（１）　上記（Ｂ−１）の摘記によれば、引例１及び引例２の記載は、下記のとおり要約される。
（イ）　引例１発明によれば、PZTに０〜２モル％のSb２O３、La２O３の一種以上を含有するＰＺＴの相対密度を７０〜９０％とすると、アクチュエータ材料の単位電圧当たりの変位量が大きくなることが示されている〔上記（Ｂ−１−１）（イ）及び（ロ）参照〕。
　しかしながら、引例１では、上記変位量とｄ３１との関係は明らかではなく、かつ、PZTにSb２O３とLa２O３の両方を同時に含有させた例については、具体的説明はない。
（ロ）　一方、引例２発明の実施例５には、４７ｗｔ％のPbTiO３と５３ｗｔ％のPbZrO３からなるPZTのPbを５モル％だけSrで置換し、かつSb２O３を０．３ｗｔ％、Bi２O３を０．３ｗｔ％及びLa２O３を０．４ｗｔ％だけ添加したセラミック圧延材料のｄ３３が４５０×１０−１２m/Ｖであることが示されているが、Tcの値は、具体的には示されていない（ただし、PZT系は、一般にキュリー温度が高いとはされている。）。
　また、引例２には、参考例６として、Ｓｒを含有せず、４７ｗｔ％のPbTiO３と５３ｗｔ％のPbZrO３にSb２O３を１．０ｗｔ％添加したセラミック圧電材料について、そのｄ３３が３６２×１０−１２m/Ｖで、Tcが３６０℃であることが示されている。
　すなわち、引例２には、PZTをLa２O３で修飾し、さらにSb２O３を添加した場合について、具体的な説明はない。
（ハ）　以上によれば、引例１発明及び引例２発明のいずれも、本件特許発明の構成である「Pb（１−ｘ）Laｘ［ZrｙTi（１−ｙ）］（１−ｘ／４）O３（但し、0.05≦ｘ≦0.07、0.50＜ｙ＜0.65）で示される主成分組成に、副成分としてアンチモンを五酸化アンチモンに換算して主成分に対し3.0重量％未満含有」させたアクチュエータ用圧電セラミック組成物とは異なっている。
　また、引例１発明及び引例２発明の圧電セラミック組成物の特性値（ｄ３３及びTcの値）から、本件訂正請求発明の「横モードの圧電歪定数（ｄ３１）が300×10−１２m/Vを越え、且つキューリ温度（Tc）が150℃以上」であることを推測することはできない。  
（ニ）　本件訂正請求発明は、「Pb（１−ｘ）Laｘ［ZrｙTi（１−ｙ）］（１−ｘ／４）O３（但し、0.05≦ｘ≦0.07、0.50＜ｙ＜0.65）で示される主成分組成に、副成分としてアンチモンを五酸化アンチモンに換算して主成分に対し3.0重量％未満含有」することによって、本件特許明細書に記載された表１の実施例１〜５と参考例１〜４と比較例１〜６とを比較すると明らかなように、横モードの圧電歪定数（ｄ３１）及びキューリ温度（Tc）が非常に優れたアクチュエータ用圧電セラミック組成物を提供するものである。
（ホ）　そうすると、本件訂正請求発明は、引例１発明及び引例２発明に基づいて、当業者が容易に発明をすることができた発明であるとは認められない。
　
（Ｂ−３）　当審は、他に、本件訂正請求発明が独立して特許を受けることができない理由を発見しない。
　したがって、本件訂正請求は適法な訂正を請求するものであるから、認めるべきものである。
　以下では、本件訂正請求発明を本件特許発明という。
　
〔三〕　本件特許発明は、上記〔二〕（２）（Ｂ）に述べた理由と同一の理由によって、引例１発明及び引例２発明に基づいて、当業者が容易に発明をすることができた発明であるとは認められない。
　なお、本件特許異議申立人は、引例１発明及び引例２発明の圧電体セラミック組成物は、本件特許発明のアクチュエータ用圧電体用セラミック組成物の組成を示唆していると主張しているが、本件特許発明は、アクチュエータ用圧電体用セラミック組成物の組成を特定の範囲から選択することによって、非常に優れたｄ３１とTcをもつものを提供したものであるから、本件特許発明は、引例１発明及び引例２発明に基づいて、当業者が容易に発明をすることができたものとは認められない。
　また、当審は、他に本件特許を取り消すべき理由を発見しない。
　よって、結論のとおり決定する。
【異議決定日】
平成１３年５月２８日（２００１．５．２８）
【訂正の要旨】
訂正の要旨
（イ）　訂正事項ａ
　特許請求の範囲を減縮することを目的として、本件特許の願書に添付した明細書（以下では、本件特許明細書という。）の特許請求の範囲の【請求項１】の「一般式Ｐｂ（１−ｘ）Ｌａｘ［ＺｒｙＴｉ（１−ｙ）］（１−ｘ／４）Ｏ３（但し、０＜ｘ＜０．０８、０．５０＜ｙ＜０．６５）で示される主成分組成に、副成分としてアンチモンを五酸化アンチモンに換算して主成分に対して３．０重量％未満含有してなる」の記載を「一般式Ｐｂ（１−ｘ）Ｌａｘ［ＺｒｙＴｉ（１−ｙ）］（１−ｘ／４）Ｏ３（但し、０．０５≦ｘ≦０．０７、０．５０＜ｙ＜０．６５）で示される主成分組成に、副成分としてアンチモンを五酸化アンチモンに換算して主成分に対して３．０重量％未満含有してなり、横モードの圧電歪定数ｄ３１が３００×１０−１２ｍ／Ｖを越え、且つキューリ温度Ｔｃが１５０℃以上である」と訂正し、上記請求項１の記載を下記のとおり訂正する。
　「鉛、ランタン、ジルコニウム、チタン、アンチモン及び酸素原子よりなるセラミック組成物であって、一般式Ｐｂ（１−ｘ）Ｌａｘ［ＺｒｙＴｉ（１−ｙ）］（１−ｘ／４）Ｏ３（但し、０．０５≦ｘ＜０．０７、０．５０＜ｙ＜０．６５）で示される主成分組成に、副成分としてアンチモンを五酸化アンチモンに換算して主成分に対し３．０重量％未満含有してなり、横モードの圧電歪定数ｄ３１が３００×１０−１２ｍ／Ｖを越え、且つキューリ温度Ｔｃが１５０℃以上であることを特徴とするアクチュエータ用圧電セラミック組成物。」
（ロ）　訂正事項ｂ
　明りょうでない記載を釈明することを目的として、本件特許明細書の【課題を解決するための手段】の項中の「Ｐｄ（１−ｘ）Ｌａｘ［ＺｒｙＴｉ（１−ｙ）］（１−ｘ／４）Ｏ３・・・３．０重量％未満含有してなる」の記載（本件特許掲載公報３欄、３１〜３６行）を下記のとおり訂正する。
　「Ｐｂ（１−ｘ）Ｌａｘ［ＺｒｙＴｉ（１−ｙ）］（１−ｘ／４）Ｏ３（但し、０．０５≦ｘ＜０．０７、０．５０＜ｙ＜０．６５）で示される主成分組成に、副成分としてアンチモンを五酸化アンチモンに換算して主成分に対し３．０重量％未満含有してなり、横モードの圧電歪定数ｄ３１が３００×１０−１２ｍ／Ｖを越え、且つキューリ温度Ｔｃが１５０℃以上である」
（ハ）　訂正事項ｃ
　明りょうでない記載を釈明することを目的として、本件特許明細書の［実施例］の項中の見出し「実施例１〜９及び比較例１〜６」の記載（本件特許掲載公報４欄、３５行）を「参考例１〜４、実施例１〜５及び比較例１〜６」と訂正する。
（ニ）　訂正事項ｄ
　明りょうでない記載を釈明することを目的として、本件特許明細書の第１表中の「実施例１〜４」の記載を「参考例１〜４」に訂正し、同「実施例５〜９」を「実施例１〜５」に訂正する。
（５４）【発明の名称】
アクチュエータ用圧電セラミック組成物
（５７）【特許請求の範囲】
　【請求項１】　鉛、ランタン、ジルコニウム、チタン、アンチモン及び酸素原子よりなるセラミック組成物であって、一般式Ｐｂ（１−ｘ）Ｌａｘ［ＺｒｙＴｉ（１−ｙ）］（１−ｘ／４）Ｏ３（但し、
０．０５≦ｘ≦０．０７
横モードの圧電歪定数ｄ３１が３００×１０−１２ｍ／Ｖを越え、且つキューリ温度Ｔｃが１５０℃以上ある
【発明の詳細な説明】
［産業上の利用分野］
　本発明はアクチュエータ用圧電セラミック組成物に関するものである。
　ここでアクチュエータとは、圧電逆効果、すなわち電気的エネルギーから機械的エネルギーへの変換作用を用いたものであり、電圧の印加によりミクロンあるいはミクロンアンダーの微小変位を正確に発生させるものであって、ブザーやポンプ、バルブ等の音響あるいは流量の精密コントロール、ＶＴＲヘッドのオートトラッキングやオートフォーカス、さらにはミクロンアンダーの機械切削バイトの正確な位置決め、半導体製造用の微少位置決め装置等への応用開発が近年急速に進められている。
［従来の技術］
　従来よりアクチュエータ用圧電材料としては、ジルコン酸チタン酸鉛セラミック組成物（ＰＺＴ）が優れた圧電特性を有していることが知られており、使用される用途に応じて種々の改良がなされている。例えばジルコン酸チタン酸鉛の一部をＢａ２＋、Ｓｒ２＋、Ｃａ２＋などの二価イオンや、Ｂｉ３＋やＬａ３＋などの三価イオンで置換する方法、ＮｉＯ、Ｎｂ２Ｏ５、ＭｎＯ２、Ｃｒ２Ｏ３などの酸化物を添加する方法、Ｐｂ（Ｚｎ１／３Ｎｂ２／３）Ｏ３、Ｐｂ（Ｃｏ１／３Ｎｂ２／３）Ｏ３、Ｐｂ（Ｎｉ１／３Ｎｂ２／３）Ｏ３などの複合ペロブスカイト化合物との固溶体を合成する方法などによりアクチュエータ用圧電材料の特性の改良がなされている。微少変位をミクロンあるいはミクロンアンダーの精度でコントロールする圧電アクチュエータ素子にはユニモルフ型、バイモルフ型、積層型のタイプがあり、特性として高い圧電歪定数（例えば、横モードの圧電歪定数ｄ３１＞３００×１０−１２ｍ／Ｖ）及び高いキューリ温度（Ｔｃ＞１５０℃）を持つことが要求される。
［発明が解決しようとする課題］
　一般に高い圧電歪定数を持つ材料は、キューリ温度が低下する。例えば、従来、横モードの圧電歪定数ｄ３１が３００×１０−１２ｍ／Ｖを越えるような高い圧電歪定数を持つ材料は、キューリ温度Ｔｃが１００℃近傍に低下してしまい、素子の使用温度の上限が５０℃〜６０℃と限定され、実用素子としての応用に制約があった。また、キューリ温度の高い材料は圧電歪定数が低くなってしまい、素子の駆動に高い電圧を必要とする問題点があった。このような理由から横モードの圧電歪定数（ｄ３１）が３００×１０−１２ｍ／Ｖを越えるような高い圧電歪定数及び高いキューリ温度（例えばＴｃ＞１５０℃）を合せ持つ材料の開発が望まれている。
［課題を解決するための手段］
　本発明者らは、前記問題点を解決する為、詳細に検討した結果、特定の組成を有するセラミック組成物が高い電気機械結合定数、高い圧電歪定数及び高いキューリ温度を合せもつことを見い出し本発明に到達した。
　即ち、本発明の要旨は、鉛、ランタン、ジルコニウム、チタン、アンチモン及び酸素原子よりなるセラミック組成物であって、一般式（Ｉ）
　Ｐｂ（１−ｘ）Ｌａｘ［ＺｒｙＴｉ（１−ｙ）］（１−ｘ／４）Ｏ３
　……（Ｉ）
　（但し、
０．０５≦ｘ≦０．０７
で示される主成分組成に、副成分としてアンチモンを五酸化アンチモン（Ｓｂ２Ｏ５）に換算して主成分に対し３．０重量％未満含有してなり、
横モードの圧電歪定数ｄ３１が３００×１０−１２ｍ／Ｖを越え、且つキューリ温度Ｔｃが１５０℃以上ある
　以下本発明を詳細に説明する。
　本発明の圧電セラミック組成物は非常に高い圧電歪定数及び高いキューリ温度を持ち、特に上記一般式（Ｉ）において０．０５≦ｘ≦０．０７の範囲のペロブスカイト結晶の相境界（ＭＰＢ＝モロフォトロピック、フェイズ、バウンダリー）付近のものは、横モードの圧電歪定数（ｄ３１）が３００×１０−１２ｍ／Ｖを越え、且つキューリ温度（Ｔｃ）が１５０℃以上あり、前述した問題点を克服するものであって、圧電アクチュエータ用材料として非常に好適なものである。
　中でも上記一般式（Ｉ）においてｘ＝０．０５、ｙ＝０．５７、Ｓｂ２Ｏ５量１．０重量％；ｘ＝０．０５、ｙ＝０．５６、Ｓｂ２Ｏ５量１．０重量％；ｘ＝０．０６、ｙ＝０．５８、Ｓｂ２Ｏ５量０．５重量％（実施例５、６、７）の組成のものは、横モードの圧電歪定数（ｄ３１）が３００×１０−１２ｍ／Ｖを越え、かつキューリ温度（Ｔｃ）が２００℃以上あり、圧電アクチュエータ用材料として、広範囲な温度環境下で使用できる利点を有している。また、さらには、ｘ＝０．０６、ｙ＝０．５８、Ｓｂ２Ｏ３量１．０重量％；ｘ＝０．０７、ｙ＝０．６０、Ｓｂ２Ｏ３量０．５重量％（実施例８、９）の組成のものは、横モードの圧電歪定数（ｄ３１）が３７０×１０−１２ｍ／Ｖを越え、かつキューリ温度（Ｔｃ）が１５０℃を越えるものであって、圧電アクチュエータ用材料として非常に優れたものである。
　なお、ここで一般式（Ｉ）中、ｘが０．０８を越えるものは、キューリ温度（Ｔｃ）が１５０℃以下になってしまい、横モードの圧電歪定数（ｄ３１）も共振−反共振法では検出されない程度に小さく、圧電アクチュエータ用材料としては適さない。また、ｙが０．５０未満のもの及び０．６５を越えるものは、ペロブスカイト結晶の相境界より大きくＺｒ／Ｔｉ組成比がずれる為横モードの圧電歪定数（ｄ３１）が低下してしまう。また、Ｓｂ量がＳｂ２Ｏ５に換算して３．０重量％以上のもの（比較例５）はペロブスカイト相の他にパイロクロア相が焼結体中に混在するようになり、横モードの圧電歪定数（ｄ３１）が低下してしまい好ましくない。
　本発明の圧電セラミック組成物は、例えば、粉末の酸化物原料を所定の配合組成になるように坪量し、、ボールミル等で湿式混合仮焼した後、粉砕、１１００℃〜１３００℃で焼結することによって得られる。
　なお、Ｓｂの添加量はＳｂ２Ｏ５換算量で示したが、Ｓｂの添加のＳｂ２Ｏ５だけではなく、該当量の他のアンチモン化合物、例えば三酸化アンチモン（Ｓｂ２Ｏ３）等を用いてもよい。
［実施例］
　以下に実施例を挙げて本発明を具体的に説明するが、本発明はその要旨を越えない限り、実施例により限定されるものではない。
参考例１〜４、実施例１〜５
　純度９９．９％以上の高純度酸化物原料であるＰｂＯ、Ｌａ２Ｏ３、ＺｒＯ２、ＴｉＯ２を第１表に示した量比に秤量し、さらに該主成分に対してＳｂ２Ｏ５を第１表に示した量秤量した。ここで、一般式（Ｉ）におけるｘ、ｙの値を第１表に示す。これらの原料をボールミルを用いて２４時間湿式混合を行った。嵌装、成型処理後、９００℃で２時間仮焼し、その後乳鉢粉砕した後、ボールミルで再度２４時間湿式粉砕した。得られた粉体をラバープレス法により静水圧成型したあと、鉛雰囲気中で１２００℃焼成した。その後得られた焼結体をスライシングマシンを用いて、円板状及び棒状に加工した後、銀ペーストをスクリーン印刷し、５５０℃で電極焼付けを行った。分極処理は、温度８０〜１１０℃のシリコンオイル中で、電界強度２．０〜３．ＯｋＶ／ｍｍ、時間５〜２０分で行い、１日経過後、ベクトルインピーダンスアナライザーを用いて、共振−反共振法により、１ｋＨｚでの誘電率
　１ｋＨｚでの誘電損失（ｔａｎδ）、横モードの電気機械結合係数（Ｋ３１）、弾性コンプラ
。また、キューリ温度（Ｔｃ）は比誘電率の温度特性を測定し、比誘電率の極大より求めた。測定結果を第１表に示す。
［発明の効果］
　本発明で得られる圧電セラミック組成物は、高い電気機械結合係数、高い圧電歪定数、及び高いキューリ温度を併せ持っており、圧電アクチュエータ用材料として特に優えており、本発明の産業利用上への寄与は極めて大きい。